Brevet FR2661687A1 — publié le 19911108

MELANGE A BASE DE BITUME POUR LE REVETEMENT DES SURFACES L'invention concerne les techniques de revêtements des surfaces avec des mélanges à base de bitume, spécialement pour les revêtements routiers et en particulier les mé- langes pour l'enrobage des graviers. Les bitumes utilisés pour revêtir des surfaces en vue de les rendre étanches comme dans le cas des terrasses ou pour permettre le roulement des véhicules, sur les routes, en particulier dans ce dernier cas, lorsqu'il s'agit de constituer à la surface de la route une couche perméable à l'eau grâce à la technique des enrobés drainants, ne sont pratiquement jamais employés à l'état pur En effet, leurs performances à basse et haute températures sont insuffi- santes, seuls ils fourniraient des revêtements fragiles et cassants par temps de gel et qui, au contraire devien- draient mous à la chaleur Pour améliorer le comportement des bitumes et surtout avec les enrobés et élargir ainsi la gamme des températures o ils sont utilisables, on ajoute des substances diverses au bitume, des plus banales comme des poudres de calcaire broyé, aux plus sophistiqués comme des macromolécules à base de styrène-butadiène-styrène Il a entre autres été proposé depuis longtemps d'ajouter des quantités variables de matériaux fibreux, amiante, fibres de roche ou fibres de verre Ces additifs élargissent la gamme de températures o les mélanges bitumineux peuvent être utilisés Cependant l'utilisation de tels mélanges pour la réalisation d'enrobés drainants pour lesquels on cherche à limiter l'écrasement sous charge à haute tempé- rature reste insuffisant, seules les utilisations sous 2 - charge faible et/ou à température moyenne sont possibles. Sous forte charge ou par grande chaleur, le bitume flue et les interstices entre les graviers s'obstruent, le drainage ne s'effectue ensuite plus normalement au travers du revê- tement de la chaussée. L'invention se donne pour tâche de permettre la pro- duction d'un mélange bitumineux permettant l'enrobage des graviers et autorisant leur utilisation comme revêtement auto-drainant en toutes circonstances. Un autre but poursuivi par l'invention est, plus gé- néralement, d'élargir vers le haut la gamme des tempéra- tures d'utilisation du mélange ou, autrement dit, d'amé- liorer son comportement mécanique à température élevée. L'incorporation de fibres minérales dans le bitume est connue depuis longtemps C'est ainsi que le brevet suédois SE 211 163 proposait d'utiliser comme charge dans le bitume des fibres minérales d'un diamètre moyen compris entre 5 et Nom avec des longueurs entre 0,1 et 5 mm Plus récemment, les brevets européens EP 55 233 et EP 58 290 proposent d'utiliser au contraire des fibres d'un diamètre moyen de 1 à 5 Wn en les traitant à l'aide d'un agent mouillant cationique dans des conditions de mélange particulières. L'invention propose un mélange bitumineux comportant de la laine minérale dans une proportion pondérale comprise entre 0,5 et 20 % par rapport au bitume et un micronaire avant tout traitement chimique ou mécanique qui soit au plus égal à 7 pour 5 grammes, les fibres ayant subi un traitement avec un apprêt non ionique Celui-ci comprend avantageusement un oxyde d'amine tertiaire et de préférence d'alkyl de méthylamine, l'alkyl étant avantageusement à base d'un radical d'acide gras tel que dans l'oxyde de stéaryl diméthylamine Les fibres ont également selon l'invention, au moment de leur introduction dans le bitume, une longueur inférieure à 10 Iu Lm. L'invention couvre également un procédé pour la fa- brication d'un mélange à base de bitume avec de la laine minérale comportant les étapes: fabrication de la laine minérale, traitement des fibres vierges avec l'apprêt dé- crit ci-dessus, séchage des fibres, déchiquetage du matelas 3 - formé, création de nodules par passage dans une plaque à trous de dimension moyenne comprise entre 3 et 30 mm et enfin mélange des fibres minérales et du bitume. Dans une variante du procédé, la dimension moyenne des trous de la plaque est comprise entre 6 et 15 mm et est de préférence de 10 mm dans le cas d'un micronaire de 6 pour 5 grammes ou de 6 mm dans le cas d'un micronaire de 4 pour 5 grammes. L'invention prévoit également l'application du procédé à la fabrication d'un mélange comportant des graviers pour réaliser des revêtements de chaussée, compacts ou autodrai- nants Il est également prévu de l'appliquer à la fabrica- tion de mélanges destinés au revêtement étanche de ter- rasses. La technique de l'invention permet entre autres de réaliser des mélanges bitumineux parfaitement adaptés à la technique des enrobés drainants En particulier la tenue en température est nettement meilleure, c'est ainsi que le test dit de "la bille et de l'anneau" est amélioré d'une valeur qui peut atteindre 180 C De même l'essai de coulage à la jauge DANIEL est amélioré de 40 %. L'invention permet ainsi d'améliorer sensiblement les performances des mélanges bitumineux contenant une propor- tion donnée de fibres ou, si les conditions d'emploi l'au- torisent, elle permet de garder les performances atteintes avec les fibres habituelles, mais avec une proportion de fibres beaucoup moins importante, par exemple 3 % au lieu de 5 %, ce qui entraîne une économie importante. Les figures et la description qui suivent permettront de comprendre le fonctionnement de l'invention et d'en saisir tous les avantages. figure 1: c'est une vue schématique de la machine qui permet de préparer des nodules fibreux, figure 2: on présente la jauge DANIEL, figure 3: elle montre les résultats comparatifs des essais à la jauge DANIEL, figure 4: on y montre les résultats de l'essai "bille + anneau". Lors de la production de fibres destinées à être ajoutées au bitume, on passe par les étapes successives suivantes: fabrication de fibres de diamètre et de lon- gueur voulus à partir d'un matériau en fusion tel qu'un laitier de haut fourneau ou une composition verrière, ens- image éventuel des fibres à l'aide d'un composé organique en solution, séchage et polymérisation éventuels, traite- ment du matelas fibreux pour l'adapter à la fonction d'ad- juvant du bitume et enfin conditionnement. La composition chimique des fibres minérales, de même que leur procédé de fabrication ne jouent en eux-mêmes pas de rôle déterminant dans leur adaptation à la fonction d'adjuvant du bitume Ainsi, par exemple, le procédé décrit dans le brevet EP 59 512 pour la fabrication de fibres de roche, aussi bien que celui du brevet EP 91 866 pour la production de fibres de verre permettent d'atteindre le résultat recherché Les seuls paramètres qui se sont mon- trés importants sont la finesse et la longueur des fibres produites. Les spécialistes de la production des fibres minérales connaissent bien les difficultés qu'il y a à caractériser par ces grandeurs, diamètres et longueurs une production industrielle Il est évidemment possible d'effectuer des prélèvements sur le matelas en production et d'observer au microscope les fibres recueillies On peut noter le diamè- tre et la longueur de chacune des fibres observées dans le champ optique, et l'on peut calculer des moyennes arithmé- tiques On atteindra ainsi un diamètre moyen et une lon- gueur moyenne Si l'on fait de nombreuses mesures de ce type et si l'on admet que le prélèvement n'est pas des- tructif (pour la longueur en particulier), on peut obtenir des chiffres représentatifs du matelas fibreux Mais ces deux grandeurs, diamètres et longueurs ne sont pas indé- pendantes: les fibres les plus étirées seront les plus minces, longueur et diamètre paraissent donc a priori être des paramètres variant dans des sens opposés mais, d'un autre côté, les fibres les plus minces sont également les plus fragiles, elles cassent dès les premières phases de fabrication et risquent de devenir plus courtes que les plus grosses fibres Il se trouve qu'un paramètre important - pour le renfort d'un bitume, est la surface spécifique des éléments de fibres introduits dans le bitume Le diamètre n'est pas à même de rendre compte de cette surface spéci- fique et donc, pas à même de définir correctement la capa- cité d'un lot donné de fibres à servir de renfort au bi- tume. Au cours des essais pour mettre au point des bitumes renforcés performants, il s'est avéré qu'une grandeur pou- vait servir pour juger de la capacité d'un matelas de fi- bres à remplir le rôle de renfort du bitume le micronaire. La mesure du micronaire appelée aussi "indice de fi- nesse" rend compte de la surface spécifique grâce à la me- sure de la perte de charge aérodynamique lorsqu'une quan- tité donnée de fibres extraites d'un matelas non ensimé est soumise à une pression donnée d'un gaz en général de l'air ou de l'azote Cette mesure est usuelle dans les unités de production de fibres minérales, elle est norma- lisée (DIN 53941 ou ASTM D 1448) et elle utilise un appa- reil dit "appareil micronaire" Les essais de l'invention ont été menés avec une machine SHEFFIELD, type FAM 60 P. Cette machine comporte une arrivée d'air (ou d'azote) sous pression, une vanne de réglage de cette pression, un dé- bitmètre, une chambre cylindrique à axe vertical avec ar- rivée des gaz en partie inférieure Les fibres pesées, (le plus souvent, 5 grammes 0,01 g) sont pressées au fond de la chambre par un bouchon calibré qui laisse échapper les gaz Un essai préliminaire permet d'ajuster le débit d'air à une valeur donnée, toujours la même avant de commencer l'essai du tampon de fibres La mesure du micronaire ou de l'indice de finesse, consiste à relever l'indication du débitmètre normalisé, lorsque la fibre est en place Pour travailler dans la même gamme de pertes de charge, il est nécessaire d'adapter la quantité de fibres testées en di- minuant la masse lorsque le diamètre diminue Il est donc nécessaire de mentionner celle-ci en même temps que le ré- sultat du débit Les essais de l'invention ont montré qu'une condition nécessaire à l'obtention d'un bitume per- formant était un micronaire inférieur à 7 pour 5 grammes. 6 - Cette grandeur, le micronaire, permet de contrôler dans quelle mesure un lot donné de fibres convient ou non au renforcement du bitume. Lors de la fabrication des fibres de roche ou des fi- bres de verre, il est habituel de projeter sur les fibres un liquide qui permet de les revêtir d'une matière appelée ensimage et qui, selon sa nature, permet d'adapter les fi- bres à l'usage auquel on les destine. En ce qui concerne le renfort des bitumes, dans l'art antérieur, ou bien il est prévu de ne rien mettre sur les fibres minérales comme ensimage (SE 211 163) ou bien d'ajouter un agent mouillant cationique (EP 55 233 ou EP 58 290). Certaines autres techniques prévoyaient d'utiliser pour enrober des graviers, avec ou sans adjonction de fi- bres minérales, des bitumes auxquels ont été ajoutés des adjuvants destinés à favoriser l'accrochage du bitume sur les autres éléments du mélange final Ces adjuvants sont ou bien eux aussi des agents mouillants cationiques (DE-AS- 17 19 350) ou des amines (US-4 166 752 ou FR-2 181 882). Tous ces ensimages ou ces adjuvants sont donc des composés ioniques. Dans le cadre de l'invention, en revanche on projette sur les fibres de roche ou sur les fibres de verre des- tinées à renforcer le bitume, juste après leur élaboration, une solution aqueuse d'un agent mouillant non ionique. D'excellents résultats ont été obtenus avec des solutions d'oxydes d'amines tertiaires tels que les oxydes d'alkyl méthylamine et en particulier dans le cas o l'alkyl est un radical d'acide gras. Après l'obtention du matelas de fibres au bon micronaire, avec l'ensimage adapté, il reste à rendre la présentation des fibres compatible avec les conditions de mise en oeuvre du bitume Cette mise en condition comporte la fabrication de nodules et leur ensachage. La fabrication de nodules se fait en deux phases dans la première phase, les matelas de fibres sont trans- formés en flocons qui sont eux-mêmes, dans une deuxième phase, transformés en nodules. 7 - Pour fabriquer les flocons, on utilise une déchique- teuse comportant essentiellement deux cylindres parallèles tournant en sens inverse et comportant des doigts qui, en- tre les cylindres, s'entrecroisent sans se toucher A la sortie de la déchiqueteuse, un transporteur pneumatique reprend les flocons pour les apporter à un deuxième appa- reil qui est représenté figure 1 Il s'agit d'une "nodu- leuse" Elle comporte une buse d'entrée 1 et une buse de sortie 2 L'espace amont 3 est séparé de l'espace aval 4 par une paroi 5 en tôle métallique percée de trous Cette tôle à la forme d'un cylindre qui est coaxial avec un tam- bour rotatif 6 portant des couteaux 7 dont le tranchant 8 est parallèle à l'axe commun Les trous ont un diamètre compris entre 3 et 30 mm, de préférence de 6 mm à 15 mm en fonction de l'origine des fibres et de leur micronaire A la sortie de la noduleuse, la buse 2 est reliée à un deuxième circuit de transport pneumatique par une vanne à écluse qui permet le passage des nodules sans perturber les circuits d'air La dernière opération faite sur le lieu de production des fibres minérales est le conditionnement des nodules qui se fait soit en vrac dans des conteneurs, soit dans des sacs faits d'un film en plastique Dans ce cas, le polypropylène est choisi de préférence. La réalisation d'un produit d'enrobage de graviers selon l'invention se fait de la manière suivante, présentée à titre d'exemple Dans un mélangeur à axe vertical comme on les utilise pour mélanger le bitume, on introduit d'abord 1600 kg d'un mélange de graviers calibrés et de filler (poudre) Avant introduction, ces graviers ont été préchauffés à 1600 C Immédiatement après les graviers, on introduit les nodules fibreux selon l'invention ( 8 kg) dans le mélangeur sans les sortir du sac en polypropylène Le bitume liquide du type 60/70 ( 82 kg), à une température également de 1600 C est alors introduit à son tour Après mélange pendant 2 minutes, la préparation est prête à re- vêtir la chaussée En déposant 4 cm sur un substrat imper- méable, on obtient une couche d'enrobés drainants dont la porosité est d'environ 20 % et qui a une bien meilleure tenue à la chaleur que les enrobés habituels. 8 - Pour tester les qualités d'un mélange de bitume des- tiné à l'enrobage des graviers, plusieurs méthodes sont utilisées La figure 2 représente schématiquement la "jauge DANIEL" Cet appareil comprend deux éléments perpendicu- laires l'un à l'autre, une goulotte 9 et une plaque 10. L'essai DANIEL se fait en deux temps, dans un premier temps, la goulotte 9 est horizontale et la plaque 10 ver- ticale On remplit la goulotte du mélange chaud à tester, on nivelle la surface supérieure et on laisse le mélange se stabiliser à 400 C pendant 16 heures Après ce délai, on bascule la goulotte verticalement et on observe comment le mélange se répand sur la plaque horizontale Celle-ci est gravée avec des rayures 11 parallèles et équidistants de 3,175 mm Au bout de 4 heures dans une ambiance à 400 C, on relève la position sur la plaque de la lisière du bitume la plus éloignée du pied de la goulotte Le nombre d'inter- valles qui sépare cette lisière du pied constitue le ré- sultat du test à la jauge DANIEL Plus le chiffre est élevé et moins le comportement en température du produit est sa- tisfaisant. Un autre test couramment utilisé est le test de la bille et de l'anneau Ce test est normalisé (NF-T 66008, DIN 195 U 4 ou ASTM D 36-76) Le principe est très simple: une bille d'acier d'une masse déterminée est placée sur une prise d'essai du produit, contenue dans un anneau de métal de dimensions normalisées L'ensemble est chauffé avec une croissance de la température constante de 50 C par minute. La température à laquelle la prise devient assez molle, pour que la bille ayant pénétrée le produit bitumineux tombe enveloppée de celui-ci d'une hauteur déterminée, est prise comme le point de ramollissement du produit étudié. Le résultat du test est ainsi donné sous forme d'une température, plus celle-ci est grande, meilleur est le comportement du produit à la chaleur Il faut cependant remarquer que les valeurs supérieures à 750 C ne sont four- nies qu'à titre indicatif, leur position relative devenant incertaine dans cette zone. Les résultats de l'essai à la jauge DANIEL sont pré- sentés figure 3 On voit en abscisse le pourcentage 9 - pondérai des fibres qui constituent le seul adjuvant in- troduit dans le bitume et en ordonnées, les étendues de l'écoulement obtenu sur la plaque La tendance générale est que plus la quantité d'une fibre d'un type donné est im- portante dans le mélange, moins celui-ci est coulant Parmi les trois courbes 12, 13 et 14, les courbes 12 et 13 cor- respondent à une fibre avec un micronaire qui était res- pectivement de 6 et de 4, tous deux pour 5 grammes, cette fibre ayant été ensimée avec une amine quaternaire en so- lution aqueuse (la Lubromine NP). La courbe 14 correspond en revanche à une fibre qui a le même micronaire avant ensimage que celle de la courbe 12, mais dont le revêtement résulte du traitement à l'aide d'une solution aqueuse d'oxyde de stéaryl de diméthylamine. On constate que l'amélioration apportée par le traitement avec cet agent tensio-actif non ionique dépend de la quan- tité de fibres Elle permet d'obtenir une amélioration de plusieurs dizaines de pourcents. La figure 4 quant à elle, présente les résultats du test bille + anneau On voit en abscisse, comme précédem- ment le pourcentage pondérai des charges de fibres miné- rales dans le bitume pur En ordonnée figure la température du mélange pour laquelle la bille traverse le bitume Les courbes 15 et 17 correspondent à un micronaire de 6 pour 5 grammes et les courbes 16 et 18 à une valeur de 4, tou- jours pour 5 grammes Toutes ces courbes rassemblent pour chaque pourcentage, des valeurs qui sont les moyennes arithmétiques de plusieurs résultats expérimentaux Les améliorations sont ici encore plus spectaculaires puisqu'à une concentration de 5 %, elles atteignent 6 C pour le micronaire 6 et 170 C pour le micronaire 4 Comme dans le cas de l'essai DANIEL, on voit ici aussi que le traitement réalisé sur la fibre permet à un micronaire de 6 d'être plus performant qu'un micronaire de 4. Dans les exemples qui suivent, on présente des essais effectués avec des micronaires (ou des diamètres pondérés) différents, avec des ensimages ioniques ou non ioniques - variés dans des quantités également différentes ainsi qu'avec des nodules modifiés et des proportions de fibres - variées. EXEMPLE 1 La fibre était une fibre de verre centrifugée avec un micronaire de 4 pour 5 grammes La solution d'ensimage était composée de Lubromine NP dissoute dans une quantité égale d'eau Les quantités pulvérisées étaient telles que la quantité d'ensimage était de 0,42 % en poids par rapport à la fibre Le séchage s'est effectué pendant le transfert des fibres jusqu'au tapis transporteur. Le matelas de fibres ainsi formé a été alors tronçonné et transporté jusqu'à la déchiqueteuse en aval de laquelle se trouvait la noduleuse équipée d'une grille à trous d'un diamètre de 6 mm Les nodules ont alors été recueillis à la sortie puis mélangés au bitume dans la proportion de 5 % en poids. On a procédé ensuite à l'essai "bille et anneau" pour lequel on a trouvé une température de 69,0 C. EXEMPLE 2: Les conditions étaient les mêmes que pour l'exemple 1, mais à la différence près que l'ensimage était constitué d'un oxyde de stéaryl diméthylamine Ce produit était dilué à 50 % dans l'eau et a permis d'obtenir un ensimage à 0,48. % du poids de fibres Introduites à 5 % dans un bitume /70, les fibres préparées en nodules comme dans l'exemple 1 permettent d'atteindre une température de 75,3 C au test bille et anneau. EXEMPLE 3: Dans cet exemple, les conditions sont exactement les mêmes, y compris la nature de l'ensimage, que dans l'exem- ple 1 La différence est dans la concentration de la Lubromine NP qui est ici de 1 part pour 2,30 parts d'eau en volume entraînant un pourcentage d'ensimage de 0,17 % ce qui conduit à une température bille et anneau de 66,80 C. EXEMPLE 4: Cet essai est également effectué avec les mêmes fi- bres, le même micronaire, la même technique de "nodulage" (même diamètre des trous de la grille) que précédemment. L'ensimage est comme dans l'exemple 2 de l'oxyde de stéaryl diméthylamine dilué dans l'eau dans la proportion d'un * il - volume pour 1,4 volumes d'eau L'ensimage obtenu est alors de 0,28 % en poids Il permet d'atteindre une température bille + anneau de 78,80 C. EXEMPLES 5 et 6: Les exemples 5 et 6 utilisent une fibre de verre centrifugée plus épaisse, avec un micronaire de 6 pour 5 grammes Dans l'exemple 5, l'ensimage est de la Lubromine NP avec une concentration dans l'eau du liquide d'origine de 30 % en volume et l'ensimage obtenu est de 0,25 % par rapport au poids de fibres On atteint ainsi une tempéra- ture bille-anneau de 59,60 C Dans l'exemple 6 en revanche l'ensimage est à base du même oxyde d'amine que précédem- ment, il est dilué de manière identique ce qui fournit une proportion d'ensimage de 0,20 % Le résultat a été ici de 63,00 C. EXEMPLE 7 L'exemple 7 utilise la même fibre, préparée de la même manière que l'exemple 6, sauf en ce qui concerne la prépa- ration des nodules Ici, ils ont été fabriqués avec une plaque de tôle à trous ( 5, figure 1) dont le diamètre était de 10 mm Le résultat obtenu est meilleur qu'avec la plaque à trous de 6 mm puisqu'il est de 66,50 C. EXEMPLE 8: Il est identique à l'exemple 7 sauf pour la nature et la concentration de l'ensimage On a utilisé ici également un oxyde d'amine grasse, mais le radical d'acide gras était celui de l'acide laurylique On en a donc réalisé une so- lution à 30 % dans l'eau pour obtenir un ensimage à 0,17 % pondéraux, ce qui a fourni un résultat du même ordre que le précédent: 66,10 C. EXEMPLE 9: Les exemples 9 et 10 utilisent une fibre fine avec un micronaire de 4 pour 5 grammes, les nodules sont faits avec une plaque de tôle à trous de 6 mm, mais la quantité de fibres introduites dans le bitume est ici de 7, 5 % en poids Dans l'exemple 9, l'ensimage était de l'oxyde de stéaryl diméthylamine dilué à 30 % dans l'eau pour fournir un ensimage à 0,15 % du poids de fibres Dans ces condi- tions, le résultat atteint était de 77,10 C pour le test de 12 - la bille et de l'anneau. E Xo Pe LE 10: Les conditions de préparation sont toutes identiques à celles de l'exemple 9, sauf l'ensimage o le radical sté- aryl est remplacé par le lauryl, il est dilué à 30 % dans l'eau ce qui fournit une quantité d'ensimage de 0,14 % et conduit à une température bille et anneau de 80,30 C. Les exemples précédents montrent donc que la technique de l'invention en présentant une méthode de préparation des fibres minérales destinées à renforcer un mélange de gra- viers dans le bitume est différente des techniques anté- rieures, aussi bien par la qualité des fibres de départ (finesse et longueur) que par la nature des ensimages et par l'utilisation de nodules qui, préparés dans des condi- tions bien définies permettent de réaliser des enrobés dont les propriétés sont nettement améliorées par rapport à celles des autres techniques Cela permet, soit de garder les mêmes performances en diminuant les quantités de fibres à ajouter dans le mélange, soit d'améliorer sensiblement les performances pour un coût identique. 13 - k O Ev J Iw NLCATIONS 1 Mélange bitumineux comportant de la laine minérale dans une proportion pondérale comprise entre 0,5 et 20 % par rapport au bitume, caractérisé en ce que le micronaire des fibres est avant tout traitement chimique ou mécanique, au plus égal à 7 pour 5 grammes, et en ce qu'elles ont subi un traitement avec un apprêt non ionique. 2 Mélange selon la revendication 1, caractérisé en ce que l'apprêt comprend un oxyde d'amine tertiaire. 3 Mélange selon la revendication 2, caractérisé en ce que l'apprêt est à base d'oxyde d'alkyl méthylamine. 4 Mélange selon la revendication 3, caractérisé en ce que l'alkyl est à base de radical d'acide gras. Mélange selon la revendication 4, caractérisé en ce que l'apprêt comporte un oxyde de stéaryl diméthylamine. 6 Mélange selon l'une des revendications précédentes, caractérisé en ce que la longueur des fibres minérales est, après traitement mécanique, inférieure à 100 Wn. 7 Procédé de fabrication d'un mélange de bitumineux comportant de la laine minérale, caractérisé par les étapes suivantes: fabrication de laine minérale à un micronaire au plus égal à 7 pour 5 grammes, traitement des fibres vierges avec un apprêt non-ionique, séchage, déchiquetage du matelas formé, formation de nodules par passage dans une plaque à trous de 3 à 30 mm de dimension moyenne, mélange de la laine minérale et du bitume. 8 Procédé selon la revendication 7, caractérisé en ce que l'apprêt non-ionique est à base d'oxyde d'amine ter- tiaire. 9 Procédé selon la revendication 8, caractérisé en ce que l'apprêt comprend de l'oxyde de la diethylamine d'un acide gras. Procédé selon l'une des revendications 7 à 9, ca- ractérisé en ce que les trous de la plaque formant les * nodules ont une dimension moyenne de 6 mm à 15 mm. 11 Procédé selon la revendication 10, caractérisé en 14 - ce que le micronaire des fibres avant traitement est de 6 pour 5 grammes et que les trous de la plaque formant les nodules sont sensiblement circulaires avec un diamètre de 1.0 mm. 12 Procédé selon la revendication 10, caractérisé en ce que le micronaire des fibres avant traitement est de 4 pour 5 grammes et que les trous de la plaque formant les nodules sont sensiblement circulaires avec un diamètre de 6 mm. 13 Application du procédé selon l'une des revendica- tions 7 à 12 à la fabrication d'un mélange à base de gra- viers pour réaliser une chaussée à enrobés drainants. 14 Application du procédé selon l'une des revendica- tion 7 à 12 à la fabrication d'un mélange à base de gra- viers pour réaliser la couche superficielle compacte d'une chaussée. Application du procédé selon l'une des revendica- tions 7 à 12 à la fabrication d'un mélange pour l'étanchéï- fication des terrasses.